(57)【特許請求の範囲】
【請求項１】
少なくとも基材と、該基材の一方の面に剥離可能に設けられた転写部とからなり、該転写部は基材側から、少なくとも剥離層、多孔質層、受容層の順に積層され、該受容層は転写画像が形成され、該画像が形成された後の前記転写部を被転写体に転写するために用いられる中間転写記録媒体において、前記多孔質層が中空粒子を含み、前記中空粒子は平均粒子径が０．１〜５μｍであり、かつ前記中空粒子の中空率が３０％以上５５％以下であり、前記受容層には中空粒子を含有していないことを特徴とする中間転写記録媒体。
【請求項２】
前記の多孔質層と受容層との間に、バリア層が設けられたことを特徴とする請求項１に記載する中間転写記録媒体。
【発明の詳細な説明】
【技術分野】
【０００１】
本発明は、中間転写記録媒体に関し、更に詳しくは、少なくとも基材と、該基材の一方の面に剥離可能に設けられた転写部とからなり、該転写部は基材側から、少なくとも剥離層、多孔質層、受容層の順に積層され、該受容層は転写画像が形成され、該画像が形成された後の前記転写部を被転写体に転写するために用いられる中間転写記録媒体に関するものである。
【背景技術】
【０００２】
従来、種々の熱転写記録方法が知られているが、それらの中でも、昇華転写用染料を記録材とし、これをポリエステルフィルム等の基材上に適当なバインダで担持させた染料層を有する熱転写シートから、昇華染料で染着可能な被転写材、例えば、紙やプラスチックフィルム等に染料受容層を形成した熱転写受像シート上に昇華染料を熱転写し、各種のフルカラー画像を形成する方法が提案されている。この場合には、加熱手段として、プリンターのサーマルヘッドによる加熱によって、３色または４色の多数の加熱量が調整された色ドットを熱転写受像シートの受容層に転移させ、該多色の色ドットにより原稿のフルカラーを再現するものである。このように形成された画像は、使用する色材が染料であることから、非常に鮮明で、かつ透明性に優れているため、得られる画像は中間色の再現性や階調性に優れ、従来のオフセット印刷やグラビア印刷による画像と同様であり、かつフルカラー写真画像に匹敵する高品質画像の形成が可能である。
【０００３】
また、マルチメディアに関連した様々なハードおよびソフトの発達により、上記の熱転写方法は、コンピューターグラフィックス、衛星通信による静止画像そしてＣＤ−ＲＯＭその他に代表されるデジタル画像及びビデオ等のアナログ画像のフルカラーハードコピーシステムとして、その市場を拡大している。
【０００４】
この熱転写方法による熱転写受像シートの具体的な用途は、多岐にわたっている。例えば、印刷の校正刷り、画像の出力、ＣＡＤ／ＣＡＭなどの設計およびデザインなどの出力、ＣＴスキャンや内視鏡カメラなどの各種医療用分析機器、測定機器の出力用途そしてインスタント写真の代替として、また身分証明書やＩＤカード、クレジットカード、その他カード類への顔写真などの出力、さらに遊園地、ゲームセンター、博物館、水族館などのアミューズメント施設における合成写真、記念写真としての用途など多岐になってきている。
【０００５】
上記のような用途の多様化に伴い、任意の対象物に熱転写画像を形成する要求が高まり、その対応の一つとして、受容層が基材上に剥離可能に設けられた中間転写記録媒体で、その受容層に染料層を有する熱転写シートを用いて、染料を転写して画像を形成し、その後に中間転写記録媒体を加熱して、受容層を被転写体上に転写する方法が、例えば特許文献１等に提案されている。
【０００６】
しかしながら、上記の中間転写記録媒体を用いて形成された印画物の熱転写画像は、最表面に画像が形成された受容層が位置することから耐候性、耐摩擦性、耐薬品性等の耐久性に欠ける問題がある。そこで、近年、特許文献２に示されるように、基材上に、剥離層、保護層、受容層兼接着層が設けられた中間転写記録媒体が提案されている。この中間転写記録媒体によれば、熱転写画像の表面に保護層が形成されることから、熱転写画像に耐久性を付与することができる。
【０００７】
しかし、上記のような保護層、受容層を積層させた中間転写記録媒体で、身分証明書やＩＤカードなどを作製する際、耐久性をより高めるために、例えば、特に保護層の耐引っ掻き性を高めるために、保護層を構成する樹脂の選定で、Ｔｇの高い樹脂を主体とすることになり、中間転写記録媒体の受容層に熱転写画像を形成する際、その熱転写画像の濃度を高めることが難しい、すなわち熱転写の感度が十分ではない問題が生じている。
【先行技術文献】
【特許文献】
【０００８】
【特許文献１】特開昭６２−２３８７９１号公報
【特許文献２】特開２００４−３５１６５６号公報
【発明の概要】
【発明が解決しようとする課題】
【０００９】
したがって、上記の問題を解決する為に、本発明は、耐引っ掻き性を代表とする耐久性に優れた印画物を容易に得ることができ、さらに熱転写画像形成の際の転写感度が高く、濃淡のある鮮明な画像を有する印字物を形成できる中間転写記録媒体を提供することを目的とする。
【課題を解決するための手段】
【００１０】
上記目的は以下の本発明によって達成される。即ち、本発明は、請求項１として、少なくとも基材と、該基材の一方の面に剥離可能に設けられた転写部とからなり、該転写部は基材側から、少なくとも剥離層、多孔質層、受容層の順に積層され、該受容層は転写画像が形成され、該画像が形成された後の前記転写部を被転写体に転写するために用いられる中間転写記録媒体において、前記多孔質層が中空粒子を含み、前記中空粒子は平均粒子径が０．１〜５μｍであり、かつ前記中空粒子の中空率が３０％以上５５％以下であり、前記受容層には中空粒子を含有していないことを特徴とする。この中間転写記録媒体によれば、耐引っ掻き性を代表とする耐久性に優れた印画物を容易に得ることができ、さらに熱転写画像形成の際の転写感度が高く、印画濃度の高い部分と低い部分を有した濃淡のある鮮明な画像を有する印字物を形成できる。また、この中間転写記録媒体を用いて、被転写体に転写部を転写形成した印画物は、耐引っ掻き性を代表とする耐久性に優れたものである。
【００１１】
また、多孔質層に適度なクッション性と断熱性を付与させることができ、中間転写記録媒体の受容層に熱転写画像を形成する際、転写感度が高く、高濃度から低濃度までの印画部分を形成でき、より鮮明な画像を形成することができる。
【００１２】
請求項２として、請求項１に記載する多孔質層と受容層との間に、バリア層が設けられたことを特徴とする中間転写記録媒体である。これによれば、この中間転写記録媒体により得られる印画物は、バリア層を有するので、耐久性により優れたものとなる。
【発明の効果】
【００１３】
本発明によれば、耐引っ掻き性を代表とする耐久性に優れた印画物を容易に得ることができ、さらに熱転写画像形成の際の転写感度が高く、濃淡のある鮮明な画像を有する印字物を形成できる。
【図面の簡単な説明】
【００１４】
【図１】本発明の中間転写記録媒体である一つの実施形態を示す断面図である。
【図２】本発明の中間転写記録媒体である他の実施形態を示す断面図である。
【図３】本発明の中間転写記録媒体により得られる印画物の一つの実施形態を示す断面図である。
【発明を実施するための形態】
【００１５】
次に、発明の実施の形態について、詳述する。
図１に本発明の中間転写記録媒体である一つの実施形態を示す。図示した中間転写記録媒体１は、基材２の一方の面に耐熱滑性層７を有し、基材２の他方の面に、剥離層３、多孔質層４、受容層５の順に積層した転写部８を有する構成であり、該転写部８は熱転写手段により、基材２から剥離して、被転写体へ転写できるものである。
【００１６】
図２に、本発明の中間転写記録媒体である他の実施形態を示す。図示した中間転写記録媒体１は、基材２の一方の面に耐熱滑性層７を有し、基材２の他方の面に、剥離層３、多孔質層４、バリア層６、受容層５の順に積層した転写部８を有する構成であり、該転写部８は熱転写手段により、基材２から剥離して、被転写体へ転写できるものである。
【００１７】
また、図３は、図２に示したような中間転写記録媒体の転写部を被転写体へ転写して得られる印画物の一つの実施形態を示す断面図である。但し、中間転写記録媒体の受容層には、サーマルヘッド加熱などによる熱転写手段により、基材上に昇華染料を含有する染料層を設けた熱転写シートにより、熱転写画像を形成済の状態で、被転写体へ転写部を転写したものである。図示した印画物１０は、被転写体９の一方の面に、受容層５、バリア層６、多孔質層４、剥離層３を順に積層した構成である。また、受容層５には熱転写画像１１が形成され、その熱転写画像１１を覆うように、バリア層６、多孔質層４、剥離層３が積層されている。
【００１８】
上記の図では示さなかったが、中間転写記録媒体の転写部を被転写体へ転写する際に、その転写性を低下させない条件で、バリア層と受容層との間に絵柄層として、地紋などを印刷して形成しておくことができる。
【００１９】
以下、本発明の中間転写記録媒体を構成する各層について、詳細に説明する。
（基材）
本発明の中間転写記録媒体の基材２は、従来の中間転写記録媒体に使用されているものと同じ基材をそのまま用いることができ、特に限定するものではない。好ましい基材の具体例としては、ポリエチレンテレフタレート、ポリエチレンナフタレート、ポリブチレンテレフタレート、ポリフェニレンサルファイド、ポリエーテルケトンもしくはポリエーテルサルホン等の耐熱性の高いポリエステル、ポリプロピレン、ポリカーボネート、酢酸セルロース、ポリエチレン誘導体、ポリ塩化ビニル、ポリ塩化ビニリデン、ポリスチレン、ポリアミド、ポリイミド、ポリメチルペンテンまたはアイオノマー等のプラスチックの延伸または未延伸フィルムが挙げられる。また、これらの材料を２種以上積層した複合フィルムも使用することができる。基材の厚さは、その強度および耐熱性等が適切になるように材料に応じて適宜選択することができるが、通常は１〜１００μｍ程度のものが好ましく用いられる。
【００２０】
（耐熱滑性層）
耐熱滑性層７は、サーマルヘッド等の加熱デバイスと基材２との熱融着を防止し、走行を滑らかに行う目的で設けられる。この耐熱滑性層に用いる樹脂としては、例えば、エチルセルロース、ヒドロキシセルロース、ヒドロキシプロピルセルロース、メチルセルロース、酢酸セルロース、酢酪酸セルロース、ニトロセルロース等のセルロース系樹脂、ポリビニルアルコール、ポリ酢酸ビニル、ポリビニルブチラール、ポリビニルアセタール、ポリビニルピロリドン等のビニル系樹脂、ポリメタクリル酸メチル、ポリアクリル酸エチル、ポリアクリルアミド、アクリロニトリルースチレン共重合体等のアクリル系樹脂、ポリアミド樹脂、ポリビニルトルエン樹脂、クマロンインデン樹脂、ポリエステル系樹脂、ポリウレタン樹脂、シリコーン変性又はフッ素変性ウレタン等の天然又は合成樹脂の単体又は混合物が用いられる。耐熱滑性層の耐熱性をより高めるために上記の樹脂のうち、水酸基系の反応性基を有している樹脂を使用し、架橋剤としてポリイソシアネート等を併用して、架橋樹脂層とすることが好ましい。
【００２１】
さらに、サーマルヘッドとの摺動性を付与するために、耐熱滑性層に固形あるいは液状の離型剤又は滑剤を加えて耐熱滑性をもたせてもよい。離型剤又は滑剤としては、例えば、ポリエチレンワックス、パラフィンワックス等の各種ワックス類、高級脂肪族アルコール、オルガノポリシロキサン、アニオン系界面活性剤、カチオン系界面活性剤、両性界面活性剤、ノニオン系界面活性剤、フッ素系界面活性剤、有機カルボン酸およびその誘導体、フッ素系樹脂、シリコーン系樹脂、タルク、シリカ等の無機化合物の微粒子等を用いることができる。耐熱滑性層に含有される離型剤や滑剤の量は５〜５０質量％、好ましくは１０〜３０質量％程度である。このような耐熱滑性層の厚みは、従来公知の手段で、塗工、乾燥させて、乾燥時で０．１〜１０ｇ／ｍ2程度、好ましくは０．５〜５ｇ／ｍ2程度とすることができる。
【００２２】
（剥離層）
本発明の中間転写記録媒体の基材上に設ける剥離層３は、中間転写記録媒体の受容層等を被転写体へ転写する時に、基材から受容層等の転写部を剥離しやすくし、さらに被転写体に転写された転写部の最表面層として保護層の機能をもつものである。剥離層は一般的には、エチルセルロース、ニトロセルロース、酢酸セルロースなどのセルロース誘導体、ポリメタクリル酸メチル、ポリメタクリル酸エチル、ポリアクリル酸ブチルなどのアクリル系樹脂、ポリ塩化ビニル、塩化ビニル−酢酸ビニル共重合体、ポリビニルブチラールなどのビニル重合体の熱可塑性樹脂や、不飽和ポリエステル、ポリウレタン、アミノアルキッド樹脂などの熱硬化型の樹脂を用いて形成することができる。
【００２３】
剥離層に紫外線吸収剤を含有させることによって、被転写体に転写された後に保護層により覆われる被転写体の画像等の耐光性、耐候性を向上させることができる。使用する紫外線吸収剤としては、従来公知の有機系紫外線吸収剤であるサリシレート系、ベンゾフェノン系、ベンゾトリアゾール系、置換アクリロニトリル系、ニッケルキレート系、ヒンダートアミン系等を挙げることができる。また、これらの紫外線吸収剤に、例えば、ビニル基やアクリロイル基、メタクリロイル基等の付加重合性二重結合、あるいはアルコール性水酸基、アミノ基、カルボキシル基、エポキシ基、イソシアネート基等を導入した紫外線吸収性樹脂の形態で含有させてもよい。剥離層の形成はグラビアコート、グラビアリバースコート、ロールコート等の公知の手段により行うことができ、剥離層の塗工量は乾燥状態で０．５〜５．０ｇ／ｍ2程度が好ましい。
【００２４】
（多孔質層）
本発明で適用する多孔質層４は、少なくとも中空粒子とバインダを含有した構成であり、クッション性と断熱性を有する層構造をもつものである。上記の中空粒子は、熱可塑性樹脂等からなる外殻の内部に中空部を形成してなる中空な粒子である。中空粒子は、多孔質層が乾燥状態である場合には、中空部に、空気その他の気体を含有する。
【００２５】
中空粒子を構成する材料は、有機系樹脂材料であってもよいし、また無機材料でもよい。但し、バインダとの親和性の点からは、中空粒子は、有機系樹脂材料であることが好ましい。有機系樹脂材料としては、架橋スチレン−アクリル樹脂等のスチレン系樹脂、アクリロニトリル−アクリル樹脂等の（メタ）アクリル系樹脂、フェノール系樹脂、フッ素系樹脂、ポリアミド系樹脂、ポリイミド系樹脂、ポリカーボネート系樹脂、ポリエーテル系樹脂等を挙げることができる。また中空粒子は、発泡粒子、非発泡粒子のいずれでもよく、例えば、架橋スチレン−アクリル樹脂等の発泡体でなる有機系発泡粒子、無機中空ガラス体等が中空粒子として使用できる。中空粒子成分として発泡粒子が使用される場合には、発泡状態が独立発泡又は連続発泡のいずれの状態にあるものでもよい。
【００２６】
中空粒子の大きさは、平均粒径が、通常０．１〜１０μｍ、好ましくは０．１〜５μｍである。０．１μｍ未満であると、多孔質層のクッション性及び断熱性の機能が十分に発揮できなくなる。また一方で、その粒子の粒径が１０μｍを越えると、受容層の熱転写画像に、粒子由来のヌケが生じる場合がある。上記「平均粒径」は次のように求められる。中空粒子成分を水中に分散させてなる水分散体を調整し、この中空粒子の水分散体のものを乾燥させて乾燥体となし、その後に透過型電子顕微鏡（日立ハイテクノロジーズ社製）にて乾燥体における中空粒子（１００個）を観察して、個々の粒子についてその外面側の直径（外径）を計測し、それらの値を平均して平均粒径とした。
【００２７】
また、上記の中空粒子の中空度合いとして、平均中空率が３０％から８０％の範囲であることが好ましく、より好ましくは、５０％から８０％である。平均中空率が低すぎると、多孔質層における空隙が十分に確保できす、十分な断熱性およびクッション性が得られない虞があり、平均中空率が高すぎると、外殻の厚みが薄くなり、塗工時もしくは印画時につぶれてしまう虞がある。上記「平均中空率」は次のように求められる。中空粒子成分を水中に分散させてなる水分散体を調整し、この中空粒子の水分散体のものを乾燥させて乾燥体となし、その後に透過型電子顕微鏡（日立ハイテクノロジーズ社製）にて乾燥体中における中空粒子成分をなす粒子（１００個）を観察して、個々の粒子についてその内面側の直径（内径）を計測し、それらの値を平均して平均粒子内径とした。そして、平均粒子内径から中空部の体積を定めるとともに、その値を上記平均粒径（粒子外径）から粒子の見掛けの体積で除して１００を乗じることで平均中空率を算出した。
【００２８】
多孔質層４の多数の中空粒子を分散させ、保持するためのバインダとしては、通常、水系樹脂が用いられる。具体的に、この水系樹脂としては、例えば、アクリル系ウレタン樹脂等のポリウレタン樹脂、ポリエステル樹脂、ゼラチン、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸及びその塩、寒天、κ−カラギーナン、λ−カラギーナン、ι−カラギーナン、カゼイン、キサンテンガム、ローカストビーンガム、アルギン酸、アラビアゴム、特開平７−１９５８２６号公報及び同７−９７５７号公報に記載のポリアルキレノキサイド系共重合ポリマー、水溶性ポリビニルブチラール、あるいは、特開昭６２−２４５２６０号公報に記載のカルボキシル基やスルホン酸基を有するビニルモノマーの単独重合体や共重合体等の樹脂を挙げることができる。また、ここに挙げたような樹脂の２種類以上が組み合わされてバインダとして用いられても良い。そして、このような樹脂から、剥離層、受容層など隣接した層に対して接着性を有する樹脂が適宜選択され、バインダとして用いられることが好ましい。
【００２９】
多孔質層４においては、バインダと中空粒子の配合比率は、断熱性およびクッション性を有する層構造を得ることができるような比率であれば特に限定されるものではないが、多孔質層４には、バインダと中空粒子の合計を１００質量部とする場合に、バインダの配合量：中空粒子の配合量＝７０〜１０重量部：３０〜９０重量部の配合比率にて、バインダと中空粒子が含まれることが好ましく、バインダの配合量：中空粒子の配合量＝４０〜１０重量部：６０〜９０重量部の範囲内であることがより好ましい。多孔質層４において、バインダの含有量に対する中空粒子の含有量が少なくなりすぎると、多孔質層４における空隙が少なくなり、多孔質層４に断熱性およびクッション性の機能を充分に発揮させることができない場合があり、またバインダの含有量に対する中空粒子の含有量が多くなりすぎると、多孔質層４における中空粒子の接着性が低下し、多孔質層の凝集破壊が過剰に生じやすい。
【００３０】
多孔質層は、上記の中空粒子とバインダと、必要に応じて断熱性、クッション性等の特性を損なわない範囲で、公知の安定剤、帯電防止剤、紫外線吸収剤、蛍光増白剤、加工助剤、可塑剤等の添加剤を適宜配合し、溶媒と混合した塗工液を調整し、例えばグラビア印刷法、スクリーン印刷法、グラビア版を用いたリバースロールコーティング法等の形成手段により塗布及び乾燥して、形成することができる。多孔質層４の厚みは、断熱性とクッション性を確保するなどの点から、１０μｍ〜１００μｍの範囲内であることが好ましく、１０μｍ〜５０μｍの範囲内であることがより好ましい。
【００３１】
（受容層）
本発明における中間転写記録媒体の受容層５は、熱転写シートから移行してくる昇華染料を受容し、形成された画像を維持する為のものである。受容層を形成する為の樹脂としては、ポリカーボネート系樹脂、ポリエステル系樹脂、ポリアミド系樹脂、アクリル系樹脂、セルロース系樹脂、ポリスルフォン系樹脂、ポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリウレタン系樹脂、ポリスチレン系樹脂、ポリプロピレン系樹脂、ポリエチレン系樹脂、エチレン−酢酸ビニル共重合体樹脂、エポキシ樹脂等が挙げられる。
【００３２】
また、熱転写シートとの離型性を向上させるために、受容層中に離型剤を含有することができる。離型剤としてはポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、各種シリコーン樹脂などが挙げられるが、シリコーンオイルが好ましい。上記シリコーンオイルとしては油状のものも用いることができるが、硬化型のものを用いても良い。硬化型シリコーンオイルとしては反応硬化型、光硬化型、触媒硬化型等が挙げられるが、反応硬化型、触媒硬化型のシリコーンオイルが特に好ましい。
【００３３】
これらシリコーンオイルの添加量は受容層を構成する樹脂の０．５〜３０質量％が好ましい。また、受容層の表面の一部に上記離型剤を適当な溶媒に溶解あるいは分散させて塗布した後、乾燥させることにより離型剤層を設けることもできる。離型剤層の厚さは、０．０１〜５．０μｍ、特に０．０５〜２．０μｍが好ましい。なお、受容層を形成する際にシリコーンオイルを添加して形成すると、塗布後に表面にシリコーンオイルがブリードアウトするが、これを硬化させても離型剤層を形成することができる。なお、上記受容層の形成に際しては、受容層の白色度を向上させて転写画像の鮮明度を更に高める目的で、酸化チタン、酸化亜鉛、カオリン、クレー、炭酸カルシウム、微粉末シリカ等の顔料や充填剤を添加することができる。また、フタル酸エステル化合物、セバシン酸エステル化合物、リン酸エステル化合物等の可塑剤を添加してもよい。
【００３４】
上記の如き熱可塑性樹脂及び他の必要な添加剤、例えば、離型剤、可塑剤、充填剤、架橋剤、硬化剤、触媒、熱離型剤、紫外線吸収剤、酸化防止剤、光安定剤等を加えたものを、適当な有機溶剤に溶解し、あるいは有機溶剤や水に分散した分散体を、例えばグラビア印刷法、スクリーン印刷法、グラビア版を用いたリバースロールコーティング法等の形成手段により塗布及び乾燥して、受容層を形成することができる。このように形成される受容層の塗布量は、通常、乾燥状態で０．５〜５０ｇ／ｍ2程度、好ましくは２〜１０ｇ／ｍ2である。また、このような染料受容層は連続被覆であることが好ましいが、不連続の被覆として形成してもよい。
【００３５】
（バリア層）
本発明の中間転写記録媒体では、基材上に設ける多孔質層と受容層との間にバリア層６を設けることができる。このバリア保護層は、中間転写記録媒体の受容層等の転写部が被転写体へ転写された後に、その転写部の最表面の剥離層だけでは保護層の機能が不十分な場合に設けられる。保護層は少なくともバインダ樹脂から構成され、受容層とともに被転写体に転写された後は受容層の表面保護層として所望の物性をもつ樹脂組成を選定する。
【００３６】
一般的には、エチルセルロース、ニトロセルロース、酢酸セルロース等のセルロース誘導体、ポリメタクリル酸メチル、ポリメタクリル酸エチル、ポリアクリル酸ブチル等のアクリル系樹脂、ポリ塩化ビニル、塩化ビニル酢酸ビニル共重合体、ポリビニルブチラール等のビニル重合体の熱可塑性樹脂や、不飽和ポリエステル樹脂、ポリウレタン樹脂、アミノアルキッド樹脂等の熱硬化型樹脂を保護層樹脂として用いることができる。受容層が転写された印画物に対して、耐摩擦性、耐薬品性、耐汚染性が特に要求される場合は、保護層樹脂として電離放射線硬化型樹脂を用いることもできる。
【００３７】
また、保護層は、水溶性樹脂のポリビニルアルコール、ポリビニルピロリドン、アクリルエマルジョン、ウレタンエマルジョン等のエマルジョンを用い、さらに架橋アクリル微粒子、架橋ポリスチレン微粒子、架橋ポリスチレンアクリル微粒子、および、これら微粒子表面への官能基誘導体等の実質的に透明な微粒子を加えて、耐溶剤性や耐可塑剤性を向上させることができる。また、保護層に、耐候性能を向上させる為の紫外線吸収剤、酸化防止剤等を加えることができる。保護層は上記の受容層と同様の方法で形成することができ、塗工量は乾燥状態で０．１〜１０ｇ／ｍ2が好ましい。
【００３８】
本発明の中間転写記録媒体の受容層に形成した画像を被転写体に転写するには、この分野で公知の転写方法を広く採用することができる。例えば、中間転写記録媒体の受容層上に熱転写画像を形成し、次いで形成された熱転写画像が被転写体に接するように、中間転写記録媒体と被転写体とを圧接して、サーマルヘッド、ホットスタンプ、熱ロール等の加熱手段により、画像を含む転写部を被転写体に転写して、印画物を形成する。
【００３９】
次に、被転写体９について説明する。被転写体上には、上述した中間転写記録媒体の転写部８が転写され、その結果、印画物１０が得られる。本発明の中間転写記録媒体１が適用される被転写体９は特に限定されず、例えば天燃繊維紙、コート紙、トレーシングペーパー、転写時の熱で変形しないプラスチックフイルム、ガラス、金属、セラミックス、木材、布等いずれのものでもよい。
【００４０】
被転写体９の形状・用途についても、株券、証券、証書、通帳類、乗車券、車馬券、印紙、切手、鑑賞券、入場券、チケット等の金券類、キャッシュカード、クレジットカード、プリペイドカード、メンバーズカード、グリーティングカード、ハガキ、名刺、運転免許証、ＩＣカード、光カードなどのカード類、カートン、容器等のケース類、バッグ類、帳票類、封筒、タグ、ＯＨＰシート、スライドフィルム、しおり、カレンダー、ポスター、パンフレット、メニュー、パスポート、ＰＯＰ用品、コースター、ディスプレイ、ネームプレート、キーボード、化粧品、腕時計、ライター等の装身具、文房具、レポート用紙など文具類、建材、パネル、エンブレム、キー、布、衣類、履物、ラジオ、テレビ、電卓、ＯＡ機器等の装置類、各種見本帳、アルバム、また、コンピュータグラフィックスの出力、医療画像出力等、種類を問うものではない。
【００４１】
特に、高解像度で高品質な画像を要求され、かつ耐引っ掻き性等の耐久性の高いことが要求されるクレジットカード、ＩＣカード等のカード類を、被転写体として使用し、本発明の中間転写記録媒体と組み合わせて、印画物を形成することが好ましい。それは、本発明の中間転写記録媒体の特有な効果である、耐引っ掻き性を代表とする耐久性に優れ、さらに濃淡のある鮮明な画像を形成できるからである。
【実施例】
【００４２】
次に実施例を挙げて、本発明を更に具体的に説明する。以下、特に断りのない限り、部又は％は質量基準である。
（実施例１）
基材２として、厚さ１２μｍのポリエチレンテレフタレートフィルムを用い、該基材の一方の面に、下記組成の耐熱滑性層形成用塗工液を使用し、グラビアコート法で、乾燥時で１ｇ／ｍ2の塗工量で、耐熱滑性層７を形成した。
（耐熱滑性層形成用塗工液）
・ポリビニルブチラール樹脂（積水化学工業（株）製、エスレックＢＸ−１）      ８部
・ポリイソシアネート硬化剤（ＤＩＣ（株）製、バーノックＤ７５０）          １８部
・滑剤                                                                      ５部
【００４３】
上記の基材の他方の面に、グラビアコート法で、下記組成の剥離層形成用塗工液を、乾燥後１．０ｇ／ｍ2になるように塗布し、乾燥して剥離層３を形成した。次いで、この剥離層の上に、グラビアコート法で、下記組成の多孔質層形成用塗工液１を、乾燥後３０．０ｇ／ｍ2になるように塗布し、乾燥して多孔質層４を形成した。
【００４４】
（剥離層形成用塗工液）
・アクリル樹脂                                                            ９５部
（ＢＲ−８７、三菱レイヨン（株）製）
・ポリエステル樹脂                                                          ５部
（バイロン２００、東洋紡績（株）製）
・トルエン                                                              ２００部
・メチルエチルケトン                                                    ２００部
【００４５】
（多孔質層形成用塗工液１）
・アクリル樹脂系中空粒子（製品名：ローペイクＨＰ−１０５５、固形分２６．５０％、中空率５５％、中空粒子の平均粒径１．０μｍ、ロームアンドハース社製）    １００部
・水性ポリウレタン樹脂（製品名；ネオステッカー４００、固形分３７％、日華化学社製）                                                                        ３０部
・水                                                                        ５部
・イソプロピルアルコール                                                  １０部
【００４６】
上記の多孔質層の上に、グラビアコート法で、下記組成の受容層形成用塗工液を、乾燥後２．５ｇ／ｍ2になるように塗布し、乾燥して受容層５を形成して、実施例１の中間転写記録媒体を作製した。
（受容層塗工液）
・塩酢ビ系樹脂                                                          １００部
（ＶＢ６０３  日信化学工業（株）製）
・ポリエーテル変性シリコーン                                          １０．５部
（ＫＦ６１５Ａ  信越化学工業（株）製）
・エポキシ架橋剤                                                            ５部
（ＫＸ５１２  ナガセケムテックス（株）製）
・水                                                                    ４００部
【００４７】
（実施例２）
上記の実施例１の中間転写記録媒体の多孔質層と受容層との間に、グラビアコート法で、下記組成のバリア層形成用塗工液を、乾燥後２．０ｇ／ｍ2になるように塗布し、乾燥してバリア層６を形成し、その他は実施例１と同様にして、実施例２の中間転写記録媒体を作製した。
（バリア層形成用塗工液）
・スチレン−アクリル系樹脂（製品名：ミューティクルＰＰ３２０Ｐ、三井化学（株）製）                                                                      １５０部
・ポリビニルアルコール（商品名：Ｃ−３１８、（株）ＤＮＰファインケミカル製）
１００部
・水／エタノール（質量比１／２）                                          ７０部
【００４８】
（実施例３）
上記の実施例２の中間転写記録媒体における多孔質層を、下記組成の多孔質層形成用塗工液２を、乾燥後３０．０ｇ／ｍ2になるように塗布し、乾燥して多孔質層４を形成した以外は、実施例２と同様にして実施例３の中間転写記録媒体を作製した。
（多孔質層形成用塗工液２）
・高架橋スチレン−アクリル共重合体系中空粒子（製品名：ＡＥ−８６６、高架橋タイプ、固形分２０％、中空率３０％、中空粒子の平均粒径０．３μｍ、ＪＳＲ社製）
１００部
・水性ポリウレタン樹脂（製品名；ＡＰ−４０、固形分２０％、ＤＩＣ社製）    １１部
・水                                                                        ５部
・イソプロピルアルコール                                                  １０部
【００４９】
（参考例）
上記の実施例２の中間転写記録媒体における多孔質層を、下記組成の多孔質層形成用塗工液３を、乾燥後３０．０ｇ／ｍ2になるように塗布し、乾燥して多孔質層４を形成した以外は、実施例２と同様にして参考例の中間転写記録媒体を作製した。
（多孔質層形成用塗工液３）
・アクリル樹脂系中空粒子（既発泡粒子、松本油脂（株）製、中空率８０％、平均粒径３．２μｍ）
・ポリビニルアルコール（製品名：ＰＶＡ２２０、クラレ（株）製）            ２５部
・水                                                                    ９００部
【００５０】
（比較例１）
上記の実施例１の中間転写記録媒体における多孔質層を設けない以外は、実施例１と同様にして、比較例１の中間転写記録媒体を作製した。
【００５１】
（比較例２）
上記の実施例２の中間転写記録媒体における多孔質層を設けない以外は、実施例２と同様にして、比較例２の中間転写記録媒体を作製した。
【００５２】
上記の実施例及び比較例で得られた中間転写記録媒体と、ＨＩＤ製プリンターＨＤＰ−５０００用熱転写シートを用い、ＨＩＤ製ＨＤＰ−５０００プリンターにより、顔写真を色分解して得たイエロー、マゼンタ及びシアンの各画像情報に従って、イエロー、マゼンタ及びシアンの各染料を中間転写記録媒体の受容層に転写することにより、中間転写記録媒体の受容層にフルカラーの顔写真画像と、さらにイエロー、マゼンタ及びシアンの３色重ねのグレースケールの画像を形成した。
【００５３】
次に、下記の条件による白色塩化ビニル樹脂からなるカード基材と、上記の熱転写画像が形成された中間転写記録媒体の受容層が接するように、重ね合わせて、ヒートロール（ロール表面温度１５５℃）にて、加熱及び加圧し、カード基材上に、熱転写画像が形成された受容層を含む転写部を転写して、印画物を作製した。
（カード基材の材料組成）
・ポリ塩化ビニルコンパウンド（重合度８００）                            １００部
（安定化剤等の添加剤を約１０％含有）
・白色顔料（酸化チタン）                                                  １０部
・可塑剤（ＤＯＰ）                                                      ０．５部
【００５４】
得られた実施例及び比較例からなる印画物で、以下の条件で、印画品質の評価及び耐擦過性の評価を行なった。
（印画品質）
得られた印画物であるカード上の熱転写画像の再現性を目視で調べ、またグレースケールの最高濃度を調べた。なお、その画像の印画濃度は、光学濃度計（グレタグマクベス社製；ｓｐｅｃｔｒｏｌｉｎｏ）により、測定した。以下の判断基準で評価した。
○；最高濃度は１．８以上であり、転写感度が高く、さらに熱転写画像の濃淡の再現性を有するものである。
×；最高濃度は１．８未満であり、転写感度が低く、熱転写画像の濃淡の再現性は、劣るものである。
【００５５】
（耐擦過性１）
得られた熱転写画像を有するカードの熱転写画像面に、テーバー試験機の磨耗輪ＣＳ−１０Ｆを用いて、荷重５００ｇｆで２５０回毎に磨耗輪による研磨して、合計１５００回研磨した。研磨後に、カード表面の状態を目視にて観察し、以下の判断基準で評価した。
◎；印画物表面が全く削られていない。
○；印画物表面がほとんど削られていない。
×；印画物表面がかなり削られている。
【００５６】
（耐擦過性２；耐引っ掻き性）
熱転写画像を有するカードを可動式ステージに載置し、熱転写画像面に先端径が０．１ｍｍの針を押し付けて引っ掻き試験を行ない、以下の基準で評価した。ステージの可動速度は１００ｍｍ／分、針への荷重は１００ｇであった。
（評価基準）
○：画像の損傷がほとんど見られない。
×：画像の損傷が見られる。
【００５７】
（評価結果）
上記の印画品質及び耐擦過性の評価結果を以下に示す。
【表１】
0005794071.tif 000002
【符号の説明】
【００５８】
１      中間転写記録媒体
２      基材
３      剥離層
４      多孔質層
５      受容層
６      バリア層
７      耐熱滑性層
８      転写部
９      被転写体
１０      印画物
１１      熱転写画像
【図１】
0005794071.tif 000003
【図２】
0005794071.tif 000004
【図３】
0005794071.tif 000005